(57)【要約】  無粗化銅箔に比べて、絶縁樹脂基材との良好な密着性を有し、且つ、無粗化銅箔と同等の良好なエッチング性能を備える銅箔の提供を目的とする。  この目的を達成するため、銅箔の少なくとも一つの表面に粗化処理層を備えた銅箔であって、当該粗化処理層は銅複合化合物からなる５００ｎｍ以下のサイズの針状又は板状の凸状部より形成された微細凹凸構造を有し、当該粗化処理層の表面にシランカップリング剤処理層を設けたことを特徴とする銅箔を採用する。又は、キャリア箔／接合界面層／銅箔層の層構成を備えるキャリア箔付銅箔の銅箔層の表面に、銅複合化合物からなる５００ｎｍ以下のサイズの針状又は板状の凸状部より形成された微細凹凸構造を有する粗化処理層を備え、当該粗化処理層の表面にシランカップリング剤処理層を設けたことを特徴とするキャリア箔付銅箔を採用する。
2015040998.tif 000002
【特許請求の範囲】
【請求項１】
銅複合化合物からなる最大長さが５００ｎｍ以下のサイズの針状又は板状の凸状部より形成された微細凹凸構造を有する粗化処理層と、当該粗化処理層の表面にシランカップリング剤処理層とを少なくとも一面に備えたことを特徴とする銅箔。
【請求項２】
走査型電子顕微鏡を用いて、傾斜角４５°、５００００倍以上の倍率で前記粗化処理層の表面を観察したときに、互いに隣接する凸状部のうち、他の凸状部と分離観察可能な先端部分の長さが２５０ｎｍ以下である請求項１に記載の銅箔。
【請求項３】
前記凸状部の前記最大長さに対して、前記凸状部の前記先端部分の長さが１／２以下である請求項２に記載の銅箔。
【請求項４】
前記粗化処理層の表面にクリプトンを吸着して測定した比表面積が０．０３５ｍ２／ｇ以上である請求項１〜請求項３のいずれか一項に記載の銅箔。
【請求項５】
前記銅複合化合物は、酸化銅及び亜酸化銅を含有する請求項１〜請求項４のいずれか一項に記載の銅箔。
【請求項６】
Ｘ線光電子分光分析法により前記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合が５０％以上である請求項１〜請求項５のいずれか一項に記載の銅箔。
【請求項７】
前記シランカップリング剤処理層は、オレフィン官能性シラン、エポキシ官能性シラン、ビニル官能性シラン、アクリル官能性シラン、アミノ官能性シラン及びメルカプト官能性シランのいずれかを用いて形成したものである請求項１〜請求項６のいずれか一項に記載の銅箔。
【請求項８】
当該銅箔の前記粗化処理層側の表面のＬ＊ａ＊ｂ＊表色系における明度Ｌ＊ の値が２５以下である請求項１〜請求項７のいずれか一項に記載の銅箔。
【請求項９】
請求項１〜請求項８のいずれか一項に記載の銅箔の片面に接合界面層を介してキャリア箔を備えたことを特徴とするキャリア箔付銅箔。
【請求項１０】
走査型電子顕微鏡を用いて、試料の傾斜角４５°、５００００倍以上の倍率で前記粗化処理層の表面を観察したときに、互いに隣接する凸状部のうち、他の凸状部と分離観察可能な先端部分の長さが２５０ｎｍ以下である請求項９に記載のキャリア箔付銅箔。
【請求項１１】
前記凸状部の前記最大長さに対して、前記凸状部の前記先端部分の長さが１／２以下である請求項１０に記載のキャリア箔付銅箔。
【請求項１２】
前記粗化処理層の表面にクリプトンを吸着して測定した比表面積が０．０３５ｍ２／ｇ以上である請求項９〜請求項１２のいずれか一項に記載のキャリア箔付銅箔。
【請求項１３】
前記銅複合化合物は、酸化銅及び亜酸化銅を含有する請求項９〜請求項１２のいずれか一項に記載の銅箔。
【請求項１４】
Ｘ線光電子分光分析法により前記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合が５０％以上である請求項９〜請求項１３のいずれか一項に記載の銅箔。
【請求項１５】
前記銅複合化合物は、酸化銅及び亜酸化銅を含有する請求項９〜請求項１４のいずれか一項に記載のキャリア箔付銅箔。
【請求項１６】
前記シランカップリング剤処理層は、オレフィン官能性シラン、エポキシ官能性シラン、ビニル官能性シラン、アクリル官能性シラン、アミノ官能性シラン及びメルカプト官能性シランのいずれかを用いて形成したものである請求項９〜請求項１５のいずれか一項に記載のキャリア箔付銅箔。
【請求項１７】
当該キャリア箔付銅箔の前記粗化処理層を備える面における、Ｌ＊ａ＊ｂ＊表色系の明度Ｌ＊ の値が２５以下である請求項９〜請求項１６のいずれか一項に記載のキャリア箔付銅箔。
【請求項１８】
請求項１〜請求項８のいずれか一項に記載の銅箔を用いて得られることを特徴とする銅張積層板。
【請求項１９】
請求項９〜請求項１７のいずれか一項に記載のキャリア箔付銅箔を用いて得られることを特徴とする銅張積層板。
【発明の詳細な説明】
【技術分野】
【０００１】
本件出願は、銅箔、キャリア箔付銅箔及びこれらの銅箔を用いて得られる銅張積層板に関する。特に、銅箔の表面に、従来に比べて、より微細な凹凸構造を有する粗化処理層を備えた銅箔に関する。
【背景技術】
【０００２】
一般的に、市場を流通する銅箔の主な用途の一つに、プリント配線板の回路形成用途がある。当該用途の銅箔には、絶縁樹脂基材との密着性を向上させるため、接着面となる銅箔の表面に、アンカー効果を発揮する形状が設けられる場合が多い。従来、アンカー効果を発揮する形状を設けるために、特許文献１等に開示されているような「微細銅粒の付着」、特許文献２等に開示されているような「エッチングによる凹凸形成」等の粗化処理を銅箔の表面に施すことが行われてきた。【０００３】
ところが、近年は、ファインピッチ回路の形成に対する要求が顕著で、プリント配線板の製造技術も大きく進歩した結果、特許文献３及び特許文献４等に開示されるように、ファインピッチ回路を形成する際に、無粗化銅箔を使用する場合も増えてきた。【０００４】
特許文献３には、強靭、かつ、反応性に富む接着剤により、銅箔と積層基材とが強固に接着されたプリント回路用銅張積層板を提供するため、「積層基材の片面または両面に銅箔が積層接着された銅張積層板において、ａ．前記銅箔上に一般式ＱＲＳｉＸＹＺ …〔１〕（但し、式中Ｑは下記の樹脂組成物と反応する官能基、ＲはＱとＳｉ原子とを連結する結合基、Ｘ，Ｙ，ＺはＳｉ原子に結合する加水分解性の基または水酸基を表す）で示されるシランカップリング剤、または、一般式  Ｔ(ＳＨ)n ・・・〔２〕（但し、Ｔは芳香環，脂肪族環，複素環，脂肪族鎖であり、ｎは２以上の整数）で示されるチオール系カップリング剤よりなる接着性下地を介し、ｂ．（１）アクリルモノマ、メタクリルモノマ、それらの重合体またはオレフィンとの共重合体、（２）ジアリルフタレート、エポキシアクリレートまたはエポキシメタクリレートおよびそれらのオリゴマの過酸化物硬化性樹脂組成物、（３）エチレンブチレン共重合体とスチレン共重合体とを分子内に含有する熱可塑性エラストマの過酸化物硬化性樹脂組成物、（４）グリシジル基を含有するオレフィン共重合体の樹脂組成物、（５）不飽和基を含む側鎖を有するポリビニルブチラール樹脂の樹脂組成物、または、（６）ポリビニルブチラール樹脂とスピロアセタール環を有するアミノ樹脂とエポキシ樹脂の樹脂組成物、からなる接着剤により積層基材と接着されているか、あるいは前記樹脂組成物の接着剤を兼ねた積層基材と直接接着されていることを特徴とするプリント回路用銅張積層板。」を採用すること等が開示されている。【０００５】
特許文献４には、表面処理層にクロムを含まず、プリント配線板に加工して以降の回路の引き剥がし強さ、当該引き剥がし強さの耐薬品性劣化率等に優れる銅箔の提供を目的として、「絶縁樹脂基材と張り合わせて銅張積層板を製造する際に用いる銅箔の張り合わせ面に表面処理層を設けた銅箔であって、当該表面処理層は、銅箔の張り合わせ面に亜鉛成分を付着させ、融点１４００℃以上の高融点金属成分を付着させ、更に炭素成分を付着させて得られることを特徴とする銅箔。」を採用すること等が開示され、この中で「前記銅箔の張り合わせ面は、粗化処理を施すことなく、表面粗さ（Ｒｚｊｉｓ）が２．０μｍ以下のものを用いることが好ましい。」ことが開示されている。【０００６】
このような無粗化銅箔は、絶縁樹脂基材との接着表面に、粗化処理により形成された凹凸形状が存在しない。このため、当該銅箔をエッチング加工して回路形成を行う際に、絶縁樹脂基材側に埋まり込んだ状態のアンカー形状（凹凸形状）を除去するためのオーバーエッチングタイムを設ける必要がない。よって、無粗化銅箔を用いれば、エッチングファクターの良好なファインピッチ回路を形成することができる。
【先行技術文献】
【特許文献】
【０００７】
【特許文献１】特開平０５−０２９７４０号公報
【特許文献２】特開２０００−２８２２６５号公報
【特許文献３】特開平０９−０７４２７３号公報
【特許文献４】特開２００８−２９７５６９号公報
【発明の開示】
【発明が解決しようとする課題】
【０００８】
しかしながら、この無粗化銅箔は、絶縁樹脂基材側に埋まり込んだ状態のアンカー形状（凹凸形状）が存在しないため、無粗化銅箔の絶縁樹脂基材に対する密着性は、粗化処理を施した銅箔に比べて低下する傾向にある。【０００９】
そのため、市場では、無粗化銅箔と絶縁樹脂基材との密着性よりも良好な密着性を有し、且つ、無粗化銅箔と同等の良好なエッチング性能を備える銅箔に対する要求が存在していた。
【課題を解決するための手段】
【００１０】
そこで、本件発明者等の鋭意研究の結果、以下に示す粗化処理層を備えた銅箔を採用することで、当該粗化処理層の微細凹凸構造によるナノアンカー効果により、絶縁樹脂基材との間の良好な密着性を得ることができると共に、無粗化銅箔を用いた場合と同等の良好なエッチングファクターを備えたファインピッチ回路の形成が可能になることが分かった。さらに、粗化処理層の表面にシランカップリング層を設けることにより、従来の粗化銅箔と同等の耐吸湿劣化特性を備えることも見出した。以下、本件出願に係る銅箔について説明する。【００１１】
銅箔：  本件出願に係る銅箔は、銅複合化合物からなる最大長さが５００ｎｍ以下のサイズの針状又は板状の凸状部より形成された微細凹凸構造を有する粗化処理層と、当該粗化処理層の表面にシランカップリング剤処理層とを少なくとも一面に備えたことを特徴とする。【００１２】
キャリア箔付銅箔：  本件出願に係るキャリア箔付銅箔は、上記記載の銅箔の片面に接合界面層を介してキャリア箔を備えたことを特徴とする。【００１３】
銅張積層板：  本件出願に係る銅張積層板は、上述の粗化処理層及びシランカップリング層を備える銅箔又はキャリア箔付銅箔を用いて得られることを特徴とする。
【発明の効果】
【００１４】
本件出願に係る銅箔又はキャリア箔付銅箔は、「銅複合化合物からなる最大長さが５００ｎｍ以下の針状又は板状の凸状部により形成された微細凹凸構造を有する粗化処理層」を備えている。このため、当該粗化処理層を備える面を絶縁樹脂基材との接着面とすることにより、当該微細凹凸構造を形成する凸状部によるナノアンカー効果により、無粗化銅箔の絶縁樹脂基材に対する密着性に比べて、良好な密着性を確保することができる。また、当該微細凹凸構造は、最大長さが５００ｎｍ以下の極めて短い針状又は板状の凸状部により形成されているため、エッチングにより回路形成を行う際に、僅かな時間のオーバーエッチングタイムを設けることにより絶縁樹脂基材側に埋まり込んだ状態の凸状部を溶解除去することができる。従って、無粗化銅箔と同等の良好なエッチング性能を実現することができ、エッチングファクターの良好なファインピッチ回路を形成することができる。さらに、この粗化処理層の表面にシランカップリング剤処理層を設けることにより、従来の粗化銅箔と同等の耐吸湿劣化特性を実現することができる。
【図面の簡単な説明】
【００１５】
【図１】本件出願に係る銅箔の粗化処理層の形態を説明するための走査型電子顕微鏡観察像である。
【図２】本件出願に係る銅箔において、電解銅箔の電極面及び析出面にそれぞれ粗化処理層を設けたときの、各粗化処理面の表面を示す走査型電子顕微鏡観察像である。
【図３】本件出願に係る銅箔の粗化処理層が有する微細凹凸構造の断面を示す走査型電子顕微鏡観察像である。
【図４】比較例２の銅箔の粗化処理層の表面を示す走査型電子顕微鏡観察像である。
【図５】比較例３の銅箔の還元黒化処理層の表面を示す走査型電子顕微鏡観察像である。
【発明を実施するための形態】
【００１６】
以下、本件出願に係る「銅箔の形態」、「キャリア箔付銅箔の形態」及び「銅張積層板の形態」に関して説明する。
【００１７】
銅箔の形態：  本件出願に係る銅箔は、当該銅箔の少なくとも一つの表面に、銅複合化合物からなる最大長さが５００ｎｍ以下のサイズの針状又は板状の凸状部より形成された微細凹凸構造を有する粗化処理層と、当該粗化処理層の表面にシランカップリング剤処理層とを備えたことを特徴とする。
【００１８】
ここで、本件出願に係る銅箔は、「銅箔の少なくとも一つの表面」に上記粗化処理層を備えていればよく、銅箔の両面に粗化処理層を備えた両面粗化処理銅箔、銅箔の一方の面にのみ粗化処理層を備えた片面粗化処理銅箔のいずれであってもよい。また、本件出願に係る銅箔において、上記銅箔は、電解銅箔、圧延銅箔のいずれであってもよい。また、このときの銅箔の厚さに関しても、特段の限定は無く、一般的に２００μｍ以下の厚さの銅箔と認識すれば足りる。さらに、以下において、当該銅箔の当該粗化処理層及びシランカップリング剤層が設けられた側の面を粗化処理面と称する場合がある。
【００１９】
本件出願に係る銅箔において、上述したとおり、当該粗化処理層は銅複合化合物からなる最大長さが５００ｎｍ以下のサイズの針状又は板状の凸状部より形成された微細凹凸構造を有する。ここで、両面平滑電解銅箔に対して、本件出願にいう粗化処理層を設けたときの当該粗化処理層の表面を示す走査型電子顕微鏡観察像（倍率：２００００倍）を図１（ａ）に示す。図１（ａ）に示すように、針状又は板状に突出した微細な凸状部が互いに隣接しながら密集することにより、電解銅箔の表面に極微細な凹凸構造が形成されており、これらの凸状部が電解銅箔の表面形状に沿って、電解銅箔の表面を被覆するように設けられている状態が観察される。なお、図１（ｂ）は、図１（ａ）に示す粗化処理層の表面を更に拡大したものであり、倍率５００００倍のときの走査型電子顕微鏡観察像である。但し、本件出願において、「凸状部」とは、当該銅箔の断面を観察したときに、銅箔の表面から針状又は板状に延びた突出部分をいうものとする。当該突出部分は銅複合化合物の単結晶又は複数の結晶の集合体により構成されており、図１（ａ）、（ｂ）に示すように銅箔の表面に当該凸状部が密集して設けられている。
【００２０】
次に、図２に、一般的な電解銅箔の電極面及び析出面と、各面に対して上記粗化処理層を設けたときのそれぞれの表面の観察像を示す。図２に示すように、マクロ的に観察した場合、粗化処理層を設ける前後において、上記電解銅箔の各面の表面形状は、各面の粗化処理前の表面形状に沿って上記微細凹凸構造が形成されており、各面の粗化処理前のマクロ的表面形状が粗化処理後も維持されていることが確認できる。すなわち、本件出願に係る銅箔の場合、粗化処理層はｎｍオーダーの針状又は板状の凸状部が銅箔の表面形状に沿って、銅箔の表面を薄く被覆するように、銅箔の表面に密集して設けられるため、粗化処理前の銅箔のマクロ的表面形状を維持することができると考えられる。
【００２１】
この点に関して、粗化処理層を形成する前後における表面粗さの変化に基づいて検証する。上述した粗化処理前の両面平滑電解銅箔の析出面を、Ｚｙｇｏ株式会社製  非接触三次元表面形状・粗さ測定機（型式：Ｎｅｗ−Ｖｉｅｗ  ６０００）を用いて、倍率：２０倍、視野角：２．０、測定エリア：１８０μｍ×１３０μｍの条件で測定すると、Ｒａ＝１．６ｎｍ、Ｒｚ＝２６ｎｍであった。一方、図１（ａ）に示した本件出願にいう銅箔の表面を上記と同様に測定すると、Ｒａ＝２．３ｎｍ、Ｒｚ＝３９ｎｍであった。すなわち、本件出願にいう粗化処理層は、ｎｍオーダーの凸状部により形成された微細凹凸構造を有し、この凸状部の最大長さは上述のとおり５００ｎｍ以下と極めて小さいため、粗化処理前後における粗化処理面側の表面粗さの変化を抑制することができる。換言すれば、表面の平滑な銅箔に対して、当該粗化処理層を設けることにより、粗化処理層を設ける前の平滑な表面を維持した状態で、その表面に上記微細凹凸構造によるナノアンカー効果を発現させることができる。
【００２２】
次に、図３を参照しながら、上記凸状部の最大長さについて説明する。図３は、本件出願に係る銅箔の断面を示す走査型電子顕微鏡観察像である。図３に示すように、当該銅箔の断面において、細い線状に観察される部分が凸状部である。図３から、互いに密集した無数の凸状部により銅箔の表面が覆われており、各凸状部は銅箔の表面形状に沿って銅箔の表面から突出して設けられていることが確認される。本件出願において、「凸状部の最大長さ」とは、当該銅箔の断面において上記線（線分）状に観察される各凸状部の基端から先端までの長さを測定したときの最大値をいうものとする。当該凸状部の最大長さは４００ｎｍ以下であることが好ましく、３００ｎｍ以下であることが更に好ましい。当該凸状部の最大長さが短くなるほど、銅箔の表面により微細な凹凸構造を付与することができ、且つ、粗化処理前の銅箔の表面形状を維持することができることから、表面粗さの変化を抑制することができる。このため、微細なナノアンカー効果により当該銅箔と絶縁樹脂基材との良好な密着性を得ることができ、且つ、無粗化銅箔を用いた場合と同等のより良好なエッチングファクターを備えたファインピッチ回路の形成が可能になる。
【００２３】
ここで、本件出願に係る銅箔において、「粗化処理層の厚さ」とは、当該銅箔の表層部分に設けられた微細凹凸構造の厚さに相当する。微細凹凸構造を形成する各凸状部の長さや突出方向は一定ではなく、各凸状部の突出方向は銅箔の厚さ方向に対して平行ではない。このため、上記凸状部の長さと、当該銅箔の厚さ方向における当該凸状部の高さとは一致せず、上記凸状部の最大長さと、粗化処理層の最大厚さとも一致せず、（当該粗化処理層の厚さ）≦（上記凸状部の最大長さ）の関係を有する。また、当該微細凹凸構造は、凸状部が銅箔表面に密集して設けられることにより形成されたものであるため、粗化処理層の厚さにはバラツキがある。しかしながら、当該凸状部の最大長さと、粗化処理層との間には一定の相関関係があり、本件発明者等が繰り返し試験を行った結果、当該粗化処理層の平均厚さが４００ｎｍ以下である場合、上記凸状部の最大長さは５００ｎｍ以下となり、当該粗化処理層の平均厚さが１００ｎｍ以上である場合、上記凸状部の最大長さは１００ｎｍ以上となる。絶縁樹脂基材との良好な密着性を得る上で、当該粗化処理層の平均厚さは１００ｎｍ以上であることが好ましく、粗化処理層の平均厚さが１００ｎｍ以上３５０ｎｍ以下の範囲内である場合、「絶縁樹脂基材に対する無粗化銅箔以上の良好な密着性」と「無粗化銅箔と同等の良好なエッチング性能」を兼ね備えることが可能であると判断している。なお、図３では、粗化処理層の平均厚さが２５０ｎｍのものを示している。
【００２４】
また、本件出願に係る銅箔において、走査型電子顕微鏡を用いて、傾斜角４５°、５００００倍以上の倍率で当該粗化処理層の表面を平面的に観察したときに、互いに隣接する凸状部のうち、他の凸状部と分離観察可能な先端部分の長さが２５０ｎｍ以下であることが好ましい。ここで、「他の凸状部と分離観察可能な先端部分の長さ（以下、「先端部分の長さ」と略す場合があるものとする）」とは、以下に示す長さをいう。例えば、走査型電子顕微鏡により上述のように粗化処理層の表面を観察すると、図１（ａ）、（ｂ）を参照しながら上述したように、当該粗化処理層は銅箔の表面から凸状部が針状又は板状に突出しており、当該凸状部が銅箔の表面に密集して設けられているため、銅箔の表面から凸状部の基端部、すなわち銅複合化合物からなる凸状部と銅箔との界面を観察することができない。そこで、上述のように当該銅箔を平面的に観察したときに、互いに密集しながら隣接する凸状部のうち、他の凸状部と分離して、一つの凸状部として独立に存在し得ると観察することが可能な部分を上記「他の凸状部と分離観察可能な先端部分」と称し、この先端部分の長さとは、当該凸状部の先端（すなわち先端部分の先端）から、他の凸状部と分離観察可能な最も基端部側の位置までの長さをいうものとする。
【００２５】
当該凸状部の先端部分の長さが、２５０ｎｍ以下である場合、上記凸状部の最大長さは概ね５００ｎｍ以下となり、上述したとおり、当該粗化処理層の微細凹凸構造によるナノアンカー効果により、絶縁樹脂基材との間の良好な密着性を得ることができると共に、無粗化銅箔を用いた場合と同等の良好なエッチングファクターを備えたファインピッチ回路の形成が可能になる。また、他の凸状部と分離観察可能な先端部分の長さが２５０ｎｍ以下である場合、銅箔の表面から長く突出する凸状部が存在せず、当該粗化処理層の表面に他の物体が接触しても、折れにくくなる。すなわち、耐擦傷性の高い粗化処理層とすることができる。従って、当該銅箔は、ハンドリングの際等にいわゆる粉落ちが生じにくく、表面の微細凹凸構造を維持することができ、周囲に酸化銅の微粉が飛散したり、付着するのを防止することができる。従って、当該銅箔を用いて、プリント配線板の回路形成を行った場合、粉落ちに起因した配線間の絶縁不良を生じにくくすることができる。これらの観点から、当該凸状部の先端部分の長さは、２００ｎｍ以下であることが好ましく、１００ｎｍ以下であることがより好ましい。また、絶縁樹脂基材との良好な密着性を得る上で、当該凸状部の先端部分の長さは、３０ｎｍ以上であることが好ましく、５０ｎｍ以上であることがより好ましい。
【００２６】
さらに、当該凸状部の上記最大長さに対して、当該凸状部の上記先端部分の長さが１／２以下であることが好ましい。当該比率が１／２以下である場合、他の凸状部と分離しながら、銅箔の表面から凸状部の先端部分が突出することにより、上記ナノアンカー効果を発揮させることができると共に、当該凸状部の基端部側において隣接する凸状部同士が互いに接触しながら銅箔表面に密集するため、銅箔表面をこの微細凹凸構造により密に被覆することができる。
【００２７】
そして、本件出願に係る銅箔の場合、粗化処理層の表面に、シランカップリング剤処理層が存在することにより、プリント配線板に加工したときの耐吸湿劣化特性の改善が可能となる。当該粗化処理面に設けるシランカップリング剤処理層は、シランカップリング剤としてオレフィン官能性シラン、エポキシ官能性シラン、ビニル官能性シラン、アクリル官能性シラン、アミノ官能性シラン及びメルカプト官能性シランのいずれかを使用して形成することが可能である。これらのシランカップリング剤は、一般式  Ｒ−Ｓｉ（ＯＲ’）ｎで表記される（ここで、Ｒ：アミノ基やビニル基などに代表される有機官能基、ＯＲ’：メトキシ基またはエトキシ基などに代表される加水分解基、ｎ：２または３である。）。
【００２８】
ここで言うシランカップリング剤を、より具体的に示すとすれば、プリント配線板用にプリプレグのガラスクロスに用いられると同様のカップリング剤を中心にビニルトリメトキシシラン、ビニルフェニルトリメトキシラン、γ−メタクリロキシプロピルトリメトキシシラン、γ−グリシドキシプロピルトリメトキシシラン、４−グリシジルブチルトリメトキシシラン、γ−アミノプロピルトリエトキシシラン、Ｎ−β（アミノエチル）γ−アミノプロピルトリメトキシシラン、Ｎ−３−（４−（３−アミノプロポキシ）プトキシ）プロピル−３−アミノプロピルトリメトキシシラン、イミダゾールシラン、トリアジンシラン、３−アクリロキシプロピルメトキシシラン、γ−メルカプトプロピルトリメトキシシラン等を用いることが可能である。
【００２９】
ここに列挙したシランカップリング剤は、銅箔の絶縁樹脂基材との接着面に使用しても、後のエッチング工程及びプリント配線板となった後の特性に悪影響を与えないものである。このシランカップリング剤の中でいずれの種類を使用するかは、絶縁樹脂基材の種類、銅箔の使用方法等に応じて、適宜選択が可能である。
【００３０】
以上に述べたシランカップリング剤は、水を主溶媒として、当該シランカップリング剤成分を０．５ｇ／Ｌ〜１０ｇ／Ｌの濃度範囲となるように含有させ、室温レベルの温度としたシランカップ剤処理液を用いることが好ましい。このシランカップ剤処理液のシランカップリング剤濃度が０．５ｇ／Ｌを下回る場合は、シランカップリング剤の吸着速度が遅く、一般的な商業ベースの採算に合わず、吸着も不均一なものとなる。一方、当該シランカップ剤濃度が１０ｇ／Ｌを超えるものとしても、特に吸着速度が速くなることもなく、耐吸湿劣化性等の性能品質を特に向上させるものでもなく、不経済となるため好ましくない。
【００３１】
このシランカップリング剤処理液を用いた銅箔表面へのシランカップリング剤の吸着方法は、浸漬法、シャワーリング法、噴霧法等の採用が可能であり、特に限定はない。即ち、工程設計に合わせて、最も均一に銅箔とシランカップリング剤処理液とを接触させ、吸着させることのできる方法であればよい。
【００３２】
当該粗化処理層の表面にシランカップリング剤を吸着させた後は、十分な乾燥を行い、当該粗化処理層の表面にある−ＯＨ基と、吸着したシランカップリング剤との縮合反応を促進させ、縮合の結果生じる水分を完全に蒸発させる。このときの乾燥方法に関して特段の限定は無い。例えば、電熱器を使用しても、温風を吹き付ける衝風法であっても、特に制限はなく、製造ラインに応じた乾燥方法と乾燥条件を採用すればよい。
【００３３】
以上に述べた当該銅箔の粗化処理面には、５００ｎｍ以下の最大長さの針状又は板状の凸状部が互いに隣接しながら密集して設けられており、各凸状部間の距離（ピッチ）は可視光の波長域よりも短いと考えられる。このため、粗化処理層に入射した可視光は、微細凹凸構造内で乱反射を繰り返す結果、減衰する。すなわち、当該粗化処理層は、光を吸収する吸光層として機能し、当該粗化処理面の表面は粗化処理前と比較すると黒色化、茶褐色化等に暗色化する。即ち、本件出願に係る銅箔の粗化処理面は、その色調にも特色があり、Ｌ＊ａ＊ｂ＊表色系の明度Ｌ＊ の値は２５以下となる。この明度Ｌ＊ の値が２５を超えて明るい色調となる場合、粗化処理層を構成する上記凸状部の最大長さが５００ｎｍを超える場合があるため好ましくない。また、Ｌ＊の値が２５を超える場合、上記凸状部の最大長さが５００ｎｍ以下であっても、当該凸状部が銅箔の表面に十分に密集して設けられていない場合がある。このように、明度Ｌ＊ の値が２５を超える場合、粗化処理が不十分である、又は粗化処理の状態にムラがあることが考えられ、「絶縁樹脂基材に対する無粗化銅箔以上の良好な密着性」を得ることが出来ない恐れがあるため好ましくない。すなわち、この明度Ｌ＊ の値は、「粗化処理面の表面状態」を表す指標として用いることができ、明度Ｌ＊の値が２５よりも小さくなるほど、「絶縁樹脂基材に対する無粗化銅箔以上の良好な密着性」を得る上で、より良好な表面状態であると考えることができ、当該明度Ｌ＊の値が２０以下であると絶縁樹脂基材との密着性に対する信頼性が飛躍的に向上するため好ましい。本件出願における明度Ｌ＊ の測定は、日本電色工業株式会社製  分光色差計  ＳＥ２０００を用いて、明度の校正には測定装置に付属の白色版を用い、ＪＩＳ  Ｚ８７２２：２０００に準拠して行った。そして、同一部位に関して３回の測定を行い、３回の明度Ｌ＊ の測定データの平均値を、本件出願に言う明度Ｌ＊ の値として記載している。なお、念のために記載しておくが、このＬ＊ａ＊ｂ＊表色系の明度Ｌ＊ の値は、シランカップリング剤処理層の有無によって、変動することはなく、粗化処理層の微細凹凸構造の表面形状のみにより定まるものである。
【００３４】
そして、本件出願に係る銅箔の粗化処理層において、微細凹凸構造を形成する凸状部は、銅複合化合物からなる。本件出願において、この銅複合化合物は、酸化銅及び亜酸化銅を含有することが好ましい。
【００３５】
ところで、上述したように、従来、絶縁樹脂基材との密着性を得るためには、「微細銅粒の付着」、「エッチングによる凹凸形成」等の粗化処理を銅箔の表面に施すことが行われてきた。しかしながら、高周波回路を形成する際に、このような従来の粗化処理が施された銅箔を用いた場合、銅箔表面に形成された凹凸構造は導体であるため、いわゆる表皮効果のため高周波信号の伝送損失が生じる。これに対して、本件出願に係る銅箔では、酸化銅及び亜酸化銅を含有する銅複合化合物からなる凸状部により、上記微細凹凸構造を形成しているため、銅箔の表面に設けられた粗化処理層には高周波信号が流れない。つまり、本件出願に係る銅箔を用いれば、高周波信号の伝送損失に関して、粗化処理層を備えていない無粗化銅箔と同等の高周波特性を示す。また、当該粗化処理層は、高周波基板に使用される低誘電率、低誘電正接の絶縁樹脂基材に対する密着性が良好である。従って、本件出願に係る銅箔は、例えば、以下のような高周波特性の優れた未処理銅箔に対して、上記粗化処理層を設けることにより、高周波回路形成材料として極めて好適である。
【００３６】
具体的には、以下のような特性を有する未処理銅箔に対して、上記粗化処理層を設けることにより、高周波回路形成材料に適した銅箔とすることができる。また、下記の特性を有する未処理銅箔に対して、上記粗化処理層を設けることにより、本件出願に係る銅箔はマイクロストリップライン、或いはストリップラインを製造する際にも好適に用いることができる。但し、マイクロストリップライン、或いはストリップライン用途に当該銅箔を用いる場合、それぞれ絶縁樹脂基材との密着する側の面の表面粗さ（Ｒｚ）、光沢度（Ｇｓ６０°）が下記の範囲内であることが好ましい。即ち、ストリップライン用途に当該銅箔を用いる場合、両面に絶縁樹脂基材が密着されるため、両面の表面特性が以下の範囲内であることが好ましい。
【００３７】
表面粗さ（Ｒｚ）：１．５μｍ以下、好ましくは１．０μｍ以下
表面の光沢度（Ｇｓ６０°）：１００以上、好ましくは３００以上
未処理銅箔自体の導電率：９９．８％以上
未処理銅箔内の不純物濃度：１００ｐｐｍ以下（但し、不純物とはＳ、Ｎ、Ｃ、Ｃｌの総含有量をいうものとする。）
【００３８】
また、本件出願に係る銅箔において、Ｘ線光電子分光分析法（Ｘ−ｒａｙ  Ｐｈｏｔｏｅｌｅｃｔｒｏｎ  Ｓｐｅｃｔｒｏｓｃｏｐｙ；以下、「ＸＰＳ」と称する。）により上記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合（以下、占有面積率）が５０％以上であることが好ましい。
【００３９】
ここで、ＸＰＳにより、上記微細凹凸構造層の構成元素を分析する方法を説明する。ＸＰＳにより微細凹凸構造層の構成元素を分析すると、Ｃｕ（Ｉ）及びＣｕ（ＩＩ）の各ピークを分離して検出できる。但し、Ｃｕ（Ｉ）及びＣｕ（ＩＩ）の各ピークを分離して検出した場合、大きなＣｕ（Ｉ）ピークのショルダー部分に、Ｃｕ（０）ピークが重複して観測される場合がある。このようにＣｕ（０）のピークが重複して観察された場合は、このショルダー部分を含めてＣｕ（Ｉ）ピークとみなすものとする。すなわち、本願発明では、ＸＰＳを用いて微細凹凸構造層を形成する銅複合化合物の構成元素を分析し、Ｃｕ ２ｐ ３／２の結合エネルギーに対応する９３２．４ｅＶに現れるＣｕ（Ｉ）、及び９３４．３ｅＶに現れるＣｕ（ＩＩ）の光電子を検出して得られる各ピークを波形分離して、各成分のピーク面積からＣｕ（Ｉ）ピークの占有面積率を特定する。但し、ＸＰＳの分析装置としてアルバック・ファイ株式会社製のＱｕａｎｔｕｍ２０００（ビーム条件：４０Ｗ、２００μｍ径）を用い、解析ソフトウェアとして「ＭｕｌｔｉＰａｃｋ  ｖｅｒ．６．１Ａ」を用いて状態・半定量用ナロー測定を行うことができる。
【００４０】
以上のようにして得られたＣｕ（Ｉ）ピークは、亜酸化銅（酸化第一銅：Ｃｕ２Ｏ）を構成する１価の銅に由来すると考えられる。そして、Ｃｕ（ＩＩ）ピークは、酸化銅（酸化第二銅：ＣｕＯ）を構成する２価の銅に由来すると考えられる。更に、Ｃｕ（０）ピークは、金属銅を構成する０価の銅に由来すると考えられる。従って、Ｃｕ（Ｉ）ピークの占有面積率が５０％未満の場合には、当該粗化処理層を構成する銅複合化合物における亜酸化銅が占める割合が酸化銅が占める割合よりも小さい。酸化銅は、亜酸化銅と比較すると、エッチング液等の酸に対する溶解性が高い。従って、Ｃｕ（Ｉ）ピークの占有面積率が５０％未満の場合には、当該銅箔の粗化処理面側を絶縁樹脂基材に張り合わせ、エッチング法により回路形成を行った場合、エッチング液に粗化処理層が溶解し易くなり、事後的に銅配線と絶縁樹脂基材との間の密着性が低下する場合がある。当該観点から、ＸＰＳにより粗化処理層を形成する銅複合化合物の構成元素を分析したときの、上記Ｃｕ（Ｉ）ピークの占有面積率が７０％以上であることがより好ましく、８０％以上であることが更に好ましい。Ｃｕ（Ｉ）ピークの占有面積率が増加する程、酸化銅よりもエッチング液等に対する耐酸溶解性の高い亜酸化銅の成分比が高くなる。従って、粗化処理層のエッチング液等に対する耐酸溶解性が向上し、回路形成時におけるエッチング液の差し込みを低減することが可能になり、絶縁樹脂基材と密着性の良好な銅配線を形成することができる。一方、Ｃｕ（Ｉ）ピークの占有面積率の上限値は特に限定されるものではないが、９９％以下とする。Ｃｕ（Ｉ）ピークの占有面積率が低くなるほど、絶縁樹脂基材に対して当該銅箔の粗化処理面側を張り合わせたときの両者の密着性が向上する傾向にある。従って、両者の良好な密着性を得るため、Ｃｕ（Ｉ）ピークの専有面積率は９８％以下が好ましく、９５％以下がより好ましい。なお、Ｃｕ（Ｉ）ピークの占有面積率は、Ｃｕ（Ｉ）／{Ｃｕ（Ｉ）＋Ｃｕ（ＩＩ）}  ×１００（％）の計算式で算出するものとする。
【００４１】
また、本願発明において、粗化処理層の表面にクリプトンを吸着させて測定したときの比表面積（以下、単に「比表面積」と称する。）が、０．０３５ｍ２／ｇ以上であることが好ましい。このように測定した比表面積が、０．０３５ｍ２／ｇ以上であると、当該粗化処理層の上記平均厚さが２００ｎｍ以上になり、当該粗化処理層を備えた粗化処理面を絶縁樹脂基材に張り合わせたときに、良好な密着性を確保することができる。比表面積の上限値は特に限定されるものではないが、当該微細凹凸構造は、最大長さが５００ｎｍ以下の針状又は板状の凸状部が密集して形成されたものであり、当該微細凹凸構造の表面形状を満足する上で上記比表面積の上限値は計算上０．３ｍ２／ｇ程度となり、実際には０．２ｍ２／ｇ程度が上限値となる。なお、当該比表面積は、マイクロメリティクス社製  比表面積・細孔分布測定装置  ３Ｆｌｅｘを用いて、試料に３００℃×２時間の加熱を前処理として行い、吸着温度に液体窒素温度、吸着ガスにクリプトン（Ｋｒ）を用いることにより、上記測定を行うことができる。
【００４２】
以上述べた本件出願に係る粗化処理層は、例えば、次のような湿式による粗化処理を銅箔の表面に施すことにより形成することができる。まず、溶液を用いた湿式法で銅箔の表面に酸化処理を施すことで、銅箔表面に酸化銅（酸化第二銅）を含有する銅化合物を形成する。その後、当該銅化合物を還元処理して酸化銅の一部を亜酸化銅（酸化第一銅）に転換させることにより、酸化銅及び亜酸化銅を含有する銅複合化合物からなる「針状又は板状の凸状部より形成された微細凹凸構造」を銅箔の表面に形成することができる。ここで、本件出願にいう「微細凹凸構造」自体は、銅箔の表面を湿式法で酸化処理した段階で、酸化銅を含有する銅化合物により形成される。そして、当該銅化合物を還元処理したときに、この銅化合物により形成された微細凹凸構造の形状をほぼ維持したまま、酸化銅の一部が亜酸化銅に転換されて、酸化銅及び亜酸化銅を含有する銅複合化合物からなる「微細凹凸構造」となる。このように銅箔の表面に湿式法で適正な酸化処理を施した後に、還元処理を施すことで、上述のようなｎｍオーダーの「微細凹凸構造」の形成が可能となる。なお、酸化銅及び亜酸化銅を主成分とする銅複合化合物に金属銅が少量含有してもよい。
【００４３】
例えば、上記湿式による粗化処理を施す際には、水酸化ナトリウム溶液等のアルカリ溶液を用いることが好ましい。アルカリ溶液により、銅箔の表面を酸化することにより、銅箔の表面に針状又は板状の酸化銅を含有する銅化合物からなる凸状部を形成することができる。ここで、アルカリ溶液により銅箔の表面に対して酸化処理を施した場合、当該凸状部が長く成長し、最大長さが５００ｎｍを超える場合があり、本件出願にいう微細凹凸構造を形成することが困難になる。そこで、上記微細凹凸構造を形成するために、銅箔表面における酸化を微細に抑制可能な酸化抑制剤を含むアルカリ溶液を用いることが好ましい。
【００４４】
このような酸化抑制剤として、例えば、アミノ系シランカップリング剤を挙げることができる。アミノ系シランカップリング剤を含むアルカリ溶液を用いて、銅箔表面に酸化処理を施せば、当該アルカリ溶液中のアミノ系シランカップリング剤が銅箔の表面に吸着し、アルカリ溶液による銅箔表面の酸化を微細に抑制することができる。その結果、酸化銅の針状結晶の成長を抑制することができ、ｎｍオーダーの極めて微細な凹凸構造を有する本件出願にいう粗化処理層を形成することができる。
【００４５】
上記アミノ系シランカップリング剤として、具体的には、Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン等を用いることができる。これらはいずれもアルカリ性溶液に溶解し、アルカリ性溶液中に安定に保持されると共に、上述した銅箔表面の酸化を微細に抑制する効果を発揮する。
【００４６】
以上のように、アミノ系シランカップリング剤を含むアルカリ溶液により、銅箔の表面に酸化処理を施すことにより形成された微細凹凸構造は、その後、還元処理を施してもその形状がほぼ維持される。その結果、酸化銅及び亜酸化銅を含み、これら銅複合化合物からなる最大長さが５００ｎｍ以下の針状又は板状の凸状部により形成されたｎｍオーダーの微細凹凸構造を有する粗化処理層を得ることができる。なお、還元処理において、還元剤濃度、溶液ｐＨ、溶液温度等を調整することにより、粗化処理層を形成する銅複合化合物の構成元素をＸＰＳを用いて定性分析したときに得られるＣｕ（Ｉ）のピーク面積と、Ｃｕ（ＩＩ）のピーク面積との合計面積に対して、Ｃｕ（Ｉ）のピークの占有面積率を適宜調整できる。また、上記方法で形成した粗化処理層の微細凹凸構造の構成元素をＸＰＳにより分析すると、「−ＣＯＯＨ」の存在が検出される。
【００４７】
上述したように酸化処理及び還元処理は、各処理溶液を用いた湿式法により行うことができるため、処理溶液中に銅箔を浸漬する等の方法により銅箔の両面に上記粗化処理層を簡易に形成することができる。よって、この湿式法を利用すると、多層プリント配線板の内層回路の形成に適した両面粗化処理銅箔を容易に得ることが可能となり、内層回路の両面においてそれぞれ層間絶縁層等との良好な密着性を確保することができる。
【００４８】
また、本件出願に係る粗化処理層は、上述したとおり、ハンドリングの際等にいわゆる粉落ちが生じにくく、表面の微細凹凸構造を維持することができる。従って、両面粗化処理銅箔とした場合にも、ハンドリングを容易にすることができる。
【００４９】
キャリア箔付銅箔の形態：  本件出願に係るキャリア箔付銅箔の場合、上述の銅箔に適用した概念の全てを適用することが可能である。よって、相違する部分に関してのみ詳細に説明する。
【００５０】
本件出願に係るキャリア箔付銅箔は、キャリア箔／接合界面層／銅箔層の層構成を備えるキャリア箔付銅箔であって、当該キャリア箔の外表面及び当該銅箔層の外表面の内の少なくとも銅箔層の外表面に、銅複合化合物からなる最大長さが５００ｎｍ以下のサイズの針状又は板状の凸状部より形成された微細凹凸構造を有する粗化処理層を備え、当該粗化処理層の表面にシランカップリング剤処理層を設けたことを特徴とする。ここで、本件出願に係るキャリア箔付銅箔においても、粗化処理層が設けられた側の面を粗化処理面と称する。また、本件出願に係るキャリア箔付銅箔は、「キャリア箔の外表面及び銅箔層の外表面の双方の表面が粗化処理面である場合」も含まれる。ここで、念のために述べておくが、「キャリア箔の外表面」とは、キャリア箔付銅箔を構成するキャリア箔の表面に露出した面のことであり、「銅箔層の外表面」とは、キャリア箔付銅箔を構成する銅箔層の表面に露出した面のことである。
【００５１】
ここで言うキャリア箔に関して、特に材質の限定はない。キャリア箔として、銅箔（ここでは、圧延銅箔、電解銅箔等を含む概念であり、その製造方法は問わない。）、表面が銅でコーティングされた樹脂箔等、銅成分が表面に存在する箔である限り使用可能である。コスト的観点から判断すると、銅箔の使用が好ましい。また、キャリア箔としての厚さについても、特に限定はない。工業的視点から、箔としての概念は、一般に２００μｍ厚以下のものを箔と称しており、この概念を用いれば足りる。
【００５２】
次に、接合界面層に関しては、キャリア箔を引き剥がすことの可能なピーラブルタイプの製品とできるものであれば、特段の限定は無く、接合界面層に要求される特性を満足する限り、無機剤から構成される無機接合界面層、有機剤から構成される有機接合界面層のいずれも用いることができる。無機接合界面層を構成する無機剤としては、例えば、クロム、ニッケル、モリブデン、タンタル、バナジウム、タングステン、コバルト及びこれらの酸化物から選ばれる１種又は２種以上を混合して用いることができる。また、有機剤から構成される有機接合界面層としては、窒素含有有機化合物、硫黄含有有機化合物及びカルボン酸の中から選択される１種又は２種以上からなるものを用いることができる。具体的には、窒素含有有機化合物としては、置換基を有するトリアゾール化合物である１，２，３−ベンゾトリアゾール、カルボキシベンゾトリアゾール、Ｎ’，Ｎ’−ビス（ベンゾトリアゾリルメチル）ユリア、１Ｈ−１，２，４−トリアゾール及び３−アミノ−１Ｈ−１，２，４−トリアゾール等を用いることが好ましい。硫黄含有有機化合物には、メルカプトベンゾチアゾール、チオシアヌル酸及び２−ベンズイミダゾールチオール等を用いることが好ましい。カルボン酸は、特にモノカルボン酸を用いることが好ましく、中でもオレイン酸、リノール酸及びリノレイン酸等を用いることが好ましい。本件出願においては、無機接合界面層及び有機接合界面層のいずれも好ましく用いることができるが、絶縁樹脂基材との積層時において熱が負荷された場合などにもキャリア箔の適正な引き剥がし強さを安定的に確保できるという観点から、有機接合界面層を用いることがより好ましい。
【００５３】
この有機剤による接合界面層の形成方法は、上述した有機剤を溶媒に溶解させ、その溶液中にキャリア箔を浸漬させるか、接合界面層を形成しようとする面に対するシャワーリング、噴霧法、滴下法及び電着法等を用いて行うことができ、特に限定した手法を採用する必要性はない。このときの溶媒中の有機剤の濃度は、上述した有機剤の全てにおいて、濃度０．０１ｇ／Ｌ〜１０ｇ／Ｌ、液温２０〜６０℃の範囲が好ましい。また、有機接合界面層を形成した後、接合界面層の耐熱性等を向上するために、当該有機接合界面層の表面にＮｉ、Ｃｏ等の補助金属層を形成しても良い。
【００５４】
そして、銅箔層は、１２μｍ以下の極薄銅箔といわれる銅箔のみならず、１２μｍより厚い銅箔で形成された層を含むものとして記載している。１２μｍ以上の厚さの銅箔層の場合には、キャリア箔を表面の汚染防止として利用される場合があるからである。
【００５５】
以上に述べてきたキャリア箔付銅箔の銅箔層の表面に、上述の銅箔の説明で述べた粗化処理層及びシランカップリング剤処理層を設けたものが、本件出願に係るキャリア箔付銅箔である。すなわち、上記銅箔層の表面に粗化処理（酸化処理と還元処理）、シランカップリング剤処理を施したものが本件出願に係るキャリア箔付銅箔である。よって、ここでの重複した説明は省略する。
【００５６】
銅張積層板の形態：  本件出願に係る銅張積層板は、上述の粗化処理層を備える銅箔又はキャリア箔付銅箔を用いて得られることを特徴とする。このときの銅張積層板は、本件出願に係る銅箔又はキャリア箔付銅箔を使用して得られるものであれば、使用した絶縁樹脂基材の構成成分、厚さ、張り合わせ方法等に関して、特段の限定は無い。また、ここでいう銅張積層板は、リジッドタイプ、フレキシブルタイプの双方を含む。なお、厳密に言えば、キャリア箔付銅箔の場合、キャリア箔付銅箔と絶縁樹脂基材とを張り合わせた後に、キャリア箔を除去することで、プリント配線板製造材料としての銅張積層板が得られる。
【実施例１】
【００５７】
実施例１では、以下 に記載した組成の銅電解液を用い、陽極にＤＳＡ、陰極（表面を２０００番の研磨紙で研磨したチタン板電極）を用い、液温５０℃、電流密度６０Ａ／ｄｍ２の条件で電解して、１８μｍ厚さの電解銅箔を得た。得られた電解銅箔の析出面の表面粗さ（Ｒｚ）は０．２μｍ、光沢度（Ｇｓ６０°）は６００であった。なお、光沢度の測定及び表面粗度の測定は、以下のとおりである。【００５８】
〔銅電解液組成〕
銅濃度                                            ：  ８０ｇ／Ｌ
フリー硫酸濃度                                    ：  １４０ｇ／Ｌ
ビス（３−スルホプロピル）ジスルフィド濃度        ：  ５ｍｇ／Ｌ
ジアリルジメチルアンモニウムクロライド重合体濃度  ：  ３０ｍｇ／Ｌ
塩素濃度                                          ：  ２５ｍｇ／Ｌ【００５９】
〔光沢度の測定〕
日本電色工業株式会社製光沢計ＰＧ−１Ｍ型を用い、光沢度の測定方法であるＪＩＳ  Ｚ  ８７４１−１９９７に準拠して、光沢度の測定を行った。【００６０】
〔粗度の測定〕
株式会社キーエンス  レーザーマイクロスコープ  ＶＫ−Ｘ１００を用い、表面粗度の測定方法であるＪＩＳ  Ｂ  ０６０１−２００１に準拠して、測定範囲：１５０μｍ角として、表面粗度の測定を行った。【００６１】
予備処理：  上述のように製造した電解銅箔を、水酸化ナトリウム水溶液に浸漬して、アルカリ脱脂処理を行い、水洗を行った。そして、このアルカリ脱脂処理の終了した電解銅箔を、硫酸濃度が５質量％の硫酸系溶液に１分間浸漬した後、水洗を行った。【００６２】
粗化処理：  前記予備処理の終了した銅箔に対して、酸化処理を施した。酸化処理では、当該電解銅箔を、液温７０℃、ｐＨ１２、亜塩素酸濃度１５０ｇ／Ｌ、Ｎ−２−（アミノエチル）−３−アミノプロピルトリメトキシシラン濃度１０ｇ／Ｌを含む水酸化ナトリウム溶液に２分間浸漬して電解銅箔の表面に銅化合物からなる微細凹凸構造を形成した。このときの銅化合物の主成分は酸化銅であると考えられる。【００６３】
次に、酸化処理の終了した電解銅箔に対して、還元処理を施した。還元処理では、酸化処理の終了した電解銅箔を、炭酸ナトリウムと水酸化ナトリウムを用いてｐＨ＝１２に調整したジメチルアミンボラン濃度２０ｇ／Ｌの水溶液（室温）中に１分間浸漬して還元処理を行い、その後、水洗し、乾燥した。これらの工程により、電解銅箔の表面に上記酸化銅の一部を還元して亜酸化銅にすることにより、酸化銅及び亜酸化銅を含む銅複合化合物からなる微細凹凸構造を有する粗化処理層を形成した。【００６４】
シランカップリング剤処理：  還元処理が完了すると、水洗後、シランカップリング剤処理液（イオン交換水を溶媒として、γ−グリシドキシプロピルトリメトキシシランを５ｇ／Ｌ濃度含有させた水溶液）を、シャワーリング法で上記粗化処理後の電解銅箔の粗化処理面に吹き付け、シランカップリング剤の吸着を行った。そして、シランカップリングの吸着が終了すると、電熱器を用いて雰囲気温度１２０℃とした雰囲気中で、表面の水分を蒸発させ、当該粗化処理面にある−ＯＨ基とシランカップリング剤との縮合反応を促進させ、粗化処理層の表面にシランカップリング剤処理層を備えた本件出願に係る銅箔を得た。【００６５】
＜銅箔の評価＞
粗化処理面の形状観察結果：  この実施例で得られた銅箔の走査型電子顕微鏡観察像を図１に示す。【００６６】
粗化処理面の定性分析結果：  この粗化処理面をＸＰＳを用いて定性分析をすると、「酸化銅」、「亜酸化銅」の存在が明瞭に確認され、Ｃｕ（Ｉ）のピーク面積と、Ｃｕ（ＩＩ）のピーク面積との合計面積に対する、Ｃｕ（Ｉ）のピークの占有面積率は９５％であった。また、この定性分析の結果、粗化処理面には「−ＣＯＯ基」の存在も明瞭に確認された。【００６７】
粗化処理面の明度Ｌ＊：  この実施例で得られた銅箔の明度Ｌ＊ の値は１０であった。【００６８】
耐吸湿劣化性能評価結果：  実施例１の銅箔と、１００μｍ厚さの絶縁樹脂基材（パナソニック株式会社製  ＭＥＧＴＲＯＮ４）とを用い、真空プレス機を使用して、プレス圧を２．９ＭＰａ、温度１９０℃、プレス時間９０分の条件で張り合わせて銅張積層板を製造した。次に、この銅張積層板を用いて、エッチング法で、３．０ｍｍ幅の引き剥がし強さ測定用直線回路を備える試験基板を作製した。そして、この試験基板を用いて、常態引き剥がし強さ及び吸湿処理後の引き剥がし強さをそれぞれ測定した。但し、吸湿処理は、沸騰させたイオン交換水中でこの試験基板を２時間煮沸処理することにより行った。また、吸湿処理後、乾燥させた試験基板について引き剥がし強さを測定し、このときの値を吸湿処理後の引き剥がし強さとした。これらの測定結果に基づき、［耐湿性劣化率（％）］＝１００×{［常態引き剥がし強さ］−［吸湿処理後の引き剥がし強さ］}／［常態引き剥がし強さ］の計算式に従って、吸湿劣化率を算出した。その結果、実施例１の電解銅箔の［常態引き剥がし強さ］＝０．６８ｋｇｆ／ｃｍ、［吸湿処理後の引き剥がし強さ］＝０．５８ｋｇｆ／ｃｍ、［耐湿性劣化率（％）］＝１４．８％であった。
【実施例２】
【００６９】
この実施例２では、実施例１で製造した電解銅箔（未処理銅箔）をキャリア箔とするキャリア箔付銅箔を以下の手順で製造した。【００７０】
まず、キャリア箔の析出面側に、有機剤層を接合界面層として形成した。具体的には、硫酸濃度１５０ｇ／Ｌ、銅濃度１０ｇ／Ｌ、ＣＢＴＡ濃度８００ｐｐｍ、液温３０℃の有機材含有希硫酸水溶液に対して、キャリア箔を３０秒間浸漬した。これにより、キャリア箔の表面に付着した汚染成分が酸洗浄されると共に、キャリア箔の表面にＣＢＴＡが吸着され、ＣＢＴＡを主成分とする有機剤層を形成した。【００７１】
次に、上記接合界面層上にニッケル層を耐熱金属層として形成した。具体的には、硫酸ニッケル（ＮｉＳＯ４・６Ｈ２Ｏ）濃度３３０ｇ／Ｌ、塩化ニッケル（ＮｉＣｌ２・６Ｈ２Ｏ）濃度４５ｇ／Ｌ、ホウ酸濃度３５ｇ／Ｌ、ｐＨ３のワット浴を用いて、液温４５℃、電流密度２．５Ａ／ｄｍ２の電解条件で電解して、換算厚さが０．０１μｍのニッケル層を上記接合界面層上に形成した。【００７２】
そして、上記耐熱金属層上に電解銅箔層を形成した。具体的には、銅濃度６５ｇ／Ｌ、硫酸濃度１５０ｇ／Ｌの銅電解溶液を用い、液温４５℃、電流密度１５Ａ／ｄｍ２の電解条件で電解して、耐熱金属層上に厚さが２μｍの電解銅箔層を形成した。このとき、この電解銅箔層の析出面側の表面粗さ（Ｒｚ）は０．２μｍ、光沢度［Ｇｓ（６０°）］は６００であった。このようにして形成したキャリア箔付電解銅箔の電解銅箔層の表面に対して、以下の手順で表面処理を施した。【００７３】
予備処理：  当該キャリア箔付銅箔を、実施例１と同様にしてアルカリ脱脂処理及び硫酸処理を行い、水洗した。【００７４】
粗化処理：  前記予備処理の終了したキャリア箔付銅箔の電解銅箔層に対して、実施例１と同様の方法でその表面を酸化処理し、電解銅箔層の表面に銅化合物からなる微細凹凸構造を形成した。次に、酸化処理の終了したキャリア箔付銅箔の電解銅箔層の銅複合化合物を形成した表面を、実施例１と同様に還元処理を施し、電解銅箔層の表面に酸化銅及び亜酸化銅を含む銅複合化合物からなる微細凹凸構造を有する粗化処理層を形成した。【００７５】
シランカップリング剤処理：  上述の還元処理が完了すると、実施例１と同様の手法でシランカップリング剤処理を施し、本件出願に係るキャリア箔付銅箔を得た。【００７６】
＜キャリア箔付銅箔の評価＞
粗化処理面の形状観察結果：  この実施例２で得られたキャリア箔付銅箔の電解銅箔層の粗化処理面の走査型電子顕微鏡観察像は、図１に示したと同様の形態を備えていた。【００７７】
粗化処理面の定性分析結果：  このキャリア箔付銅箔の電解銅箔層及びキャリア箔の粗化処理面をＸＰＳを用いて定性分析をすると、「酸化銅」、「亜酸化銅」の存在が明瞭に確認され、Ｃｕ（Ｉ）のピーク面積と、Ｃｕ（ＩＩ）のピーク面積との合計面積に対する、Ｃｕ（Ｉ）のピークの占有面積率は９２％であった。また、この定性分析の結果、粗化処理面には「−ＣＯＯ基」の存在も明瞭に確認された。【００７８】
粗化処理面の明度Ｌ＊：  この実施例２で得られたキャリア箔付銅箔の電解銅箔層の粗化処理面の明度Ｌ＊ の値は１８であった。【００７９】
耐吸湿劣化性能評価結果：  実施例２のキャリア箔付銅箔の電解銅箔層の粗化処理面と、１００μｍ厚さの絶縁樹脂基材（三菱瓦斯化学株式会社製  ＧＨＰＬ−８３０ＮＳ）とを、真空プレス機を使用して、プレス圧を３．９ＭＰａ、温度を２２０℃、プレス時間が９０分の条件で張り合わせて銅張積層板を製造した。そして、この銅張積層板の表面にあるキャリア箔を除去して、露出した電解銅箔層を１８μｍ厚さになるように電解銅めっきを行い、エッチング法により、引き剥がし強さ測定用の０．４ｍｍ幅の直線回路を備える試験基板を作製した。そして、この試験基板を用いて、常態引き剥がし強さ及びＰＣＴ吸湿処理後の引き剥がし強さを測定した。但し、ＰＣＴ吸湿処理は、１２１℃×２気圧の高温高圧の水蒸気雰囲気中にこの試験基板を２４時間保持（ＰＣＴ試験）することにより行った。また、ＰＣＴ処理後、乾燥させた試験基板について引き剥がし強さを測定し、このときの値をＰＣＴ吸湿処理後の引き剥がし強さとした。これらの測定結果に基づき、［耐ＰＣＴ吸湿劣化率（％）］＝１００×{［常態引き剥がし強さ］−［ＰＣＴ吸湿処理後の引き剥がし強さ］}／［常態引き剥がし強さ］の計算式に従って、耐ＰＣＴ吸湿劣化率を算出した。その結果、実施例１の電解銅箔の［常態引き剥がし強さ］＝０．７５ｋｇｆ／ｃｍ、［吸湿処理後の引き剥がし強さ］＝０．６８ｋｇｆ／ｃｍ、［耐湿性劣化率（％）］＝９．３％であった。
【実施例３】
【００８０】
実施例１で製造した電解銅箔（未処理電解銅箔）を用いて、以下の手順で表面処理を施した。予備処理、粗化処理において行う酸化処理（酸化処理時間：２分間）及び粗化処理後のシランカップリング剤処理に関しては、実施例１と同じである。そして、この実施例３では、還元処理に用いる水溶液のｐＨ及びジメチルアミンボラン濃度を下記のように変化させて、これらの影響を検証した。【００８１】
還元処理：  酸化処理の終了した電解銅箔を、炭酸ナトリウムと水酸化ナトリウムを用いてｐＨ＝１１，１２，１３の３水準とし、ジメチルアミンボラン濃度が５ｇ／Ｌ、１０ｇ／Ｌ、２０ｇ／Ｌの３水準を組合わせた９種類の各水溶液（室温）中に１分間浸漬して還元処理を行い、水洗し、乾燥して、本件出願に係る銅箔を得た。還元処理に用いる水溶液がｐＨ＝１１のときに得られた銅箔を「実施試料１１−ａ，実施試料１１−ｂ，実施試料１１−ｃ」とした。また、還元処理に用いる水溶液がｐＨ＝１２のときに得られた銅箔を「実施試料１２−ａ，実施試料１２−ｂ，実施試料１２−ｃ」とした。そして、還元処理に用いる水溶液がｐＨ＝１３のときに得られた銅箔を「実施試料１３−ａ，実施試料１３−ｂ，実施試料１３−ｃ」とした。そして、各実施試料を示す際の「−ａ」表示が、還元処理に用いる水溶液中のジメチルアミンボラン濃度が５ｇ／Ｌの場合である。そして、「−ｂ」表示が、還元処理に用いる水溶液中のジメチルアミンボラン濃度が１０ｇ／Ｌの場合である。「−ｃ」表示が、還元処理に用いる水溶液中のジメチルアミンボラン濃度が２０ｇ／Ｌの場合である。【００８２】
この実施例３で得られた全ての実施試料の走査型電子顕微鏡観察像は、図１に示したと同様の形態であった。そして、この各実施試料の粗化処理層の表面にある「銅複合化合物からなる微細凹凸」を、ＸＰＳを用いて状態分析すると、「酸化銅」、「亜酸化銅」の存在が明瞭に確認され、Ｃｕ（Ｉ）のピーク面積と、Ｃｕ（ＩＩ）のピーク面積との合計面積に対する、Ｃｕ（Ｉ）のピークの占有面積率は表３に示す。また、この定性分析の結果、粗化処理面には「−ＣＯＯ基」の存在も明瞭に確認された。さらに、実施例１と同様にして、各試料を用いて試験基板を作製した。そして、この試験基板を用いて実施例１と同様にして常態引き剥がし強さ、吸湿処理後の引き剥がし強さを測定した。これらの結果を併せて表３に示す。
【比較例】
【００８３】
［比較例１］
比較例１の銅箔は、実施例１の銅箔において、シランカップリング剤処理を省略したものであり、実施例１に記載の銅箔と対比して、シランカップリング剤処理の有無が、耐吸湿劣化性能に与える影響を確認するためのものである。従って、シランカップリング剤処理を除いて、その他の製造条件に関しては、実施例と同様であるため、重複した説明は省略し、評価結果に関してのみ以下に述べる。
【００８４】
＜銅箔の評価＞
粗化処理面の形状観察結果：  この比較例１で得られた銅箔の走査型電子顕微鏡観察像は、図１に示したもので同様であった。
【００８５】
粗化処理面の定性分析結果：  この粗化処理面をＸＰＳを用いて定性分析をすると、「酸化銅」、「亜酸化銅」の存在が明瞭に確認され、Ｃｕ（Ｉ）のピーク面積と、Ｃｕ（ＩＩ）のピーク面積との合計面積に対する、Ｃｕ（Ｉ）のピークの占有面積率は９５％であった。また、この定性分析の結果、粗化処理面には「−ＣＯＯ基」の存在も明瞭に確認された。
【００８６】
粗化処理面の明度Ｌ＊：  この比較例１で得られた銅箔の明度Ｌ＊ の値は１０であった。
【００８７】
耐吸湿劣化性能評価結果：  比較例１の銅箔を用いて、実施例１と同様にして試験基板を作製した。そして、この試験基板を用いて実施例１と同様にして常態引き剥がし強さ、吸湿処理後の引き剥がし強さを測定した。その結果、比較例１の電解銅箔の［常態引き剥がし強さ］＝０．６５ｋｇｆ／ｃｍ、［吸湿処理後の引き剥がし強さ］＝０．４０ｋｇｆ／ｃｍ、［耐湿性劣化率（％）］＝３８．６％であった。
【００８８】
［比較例２］
比較例２のキャリア箔付銅箔は、実施例２で用いたキャリア箔付銅箔に下記の手順で粗化処理、防錆処理、シランカップリング剤処理を施したものある。ここでは、実施例２に記載のキャリア箔付銅箔と対比して、粗化処理層の相違が耐ＰＣＴ吸湿劣化率に与える影響を確認するためのものである。従って、製造条件に関しては、実施例２と異なる部分に関して述べ、重複した説明は省略する。
【００８９】
粗化処理：  粗化処理工程では、キャリア箔付銅箔の電解銅箔層の表面に微細銅粒を析出付着させた。このとき、硫酸銅溶液（硫酸濃度１００ｇ／Ｌ、銅濃度１８ｇ／Ｌ）、液温２５℃、電流密度１０Ａ／ｄｍ２、通電時間が１０秒のヤケメッキ条件を採用した。そして、この微細銅粒の脱落を防止するため、被せメッキとして、硫酸銅溶液（硫酸濃度１５０ｇ／Ｌ、銅濃度６５ｇ／Ｌ）、液温４５℃、電流密度１５Ａ／ｄｍ２、通電時間が２０秒の平滑メッキ条件を採用して、電解銅箔層の表面に微細銅粒子を定着させた。
【００９０】
防錆処理：  ここでは粗化処理の終了したキャリア箔付銅箔の電解銅箔層の表面に、防錆元素として亜鉛を用いて防錆処理を施した。このときの防錆処理層は、硫酸亜鉛浴を用い、硫酸濃度７０ｇ／Ｌ、亜鉛濃度２０ｇ／Ｌの硫酸亜鉛溶液を用いて、液温４０℃、電流密度１５Ａ／ｄｍ２、通電時間が２０秒の条件を採用して亜鉛防錆処理層を形成した。
【００９１】
以下、実施例２と同様に、シランカップリング剤処理及び乾燥を行って、比較例２のキャリア箔付銅箔を得た。
【００９２】
＜キャリア箔付銅箔の評価＞
粗化処理面の形状観察結果：  この比較例２で得られたキャリア箔付銅箔の電解銅箔層の粗化表面の走査型電子顕微鏡観察像を図４に示す。
【００９３】
粗化処理面の定性分析結果：  この粗化処理面をＸＰＳを用いて定性分析をすると、亜鉛成分が検出された一方で、「酸化銅」、「亜酸化銅」及び「−ＣＯＯ基」は、殆ど確認されなかった。
【００９４】
粗化処理面の明度Ｌ＊：  この比較例２で得られた銅箔の明度Ｌ＊ の値は４６であった。
【００９５】
耐吸湿劣化性能評価結果：  比較例２の銅箔を、実施例２と同様にして、試験基板を作製した。そして、この試験基板を用いて実施例２と同様にして常態引き剥がし強さ、吸湿処理後の引き剥がし強さを測定した。その結果、比較例２の電解銅箔の［常態引き剥がし強さ］＝０．５９ｋｇｆ／ｃｍ、［吸湿処理後の引き剥がし強さ］＝０．４６ｋｇｆ／ｃｍ、［耐湿性劣化率（％）］＝２２．０％であった。
【００９６】
［比較例３］
比較例３では、実施例１と同じ電解銅箔を用いて、実施例１と同じ予備処理を施し、実施例の粗化処理に代えて、黒化処理及び還元処理を施し比較試料３を得た。以下、黒化処理及び還元処理について説明する。
【００９７】
黒化処理：  前記予備処理の終了した電解銅箔を、ローム・アンド・ハース電子材料株式会社製の酸化処理液である「ＰＲＯ  ＢＯＮＤ  ８０Ａ  ＯＸＩＤＥ  ＳＯＬＵＴＩＯＮ」を１０ｖｏｌ％、「ＰＲＯ  ＢＯＮＤ  ８０Ｂ  ＯＸＩＤＥ  ＳＯＬＵＴＩＯＮ」を２０ｖｏｌ％含有する液温８５℃の水溶液に５分間浸漬して、表面に一般的な黒化処理を形成した。
【００９８】
還元処理：  酸化処理の終了した電解銅箔を、ローム・アンド・ハース電子材料株式会社製の還元処理液である「ＣＩＲＣＵＰＯＳＩＴ  ＰＢ  ＯＸＩＤＥ  ＣＯＮＶＥＲＴＥＲ  ６０Ｃ」を６．７ｖｏｌ％、「ＣＵＰＯＳＩＴ  Ｚ」を１．５ｖｏｌ％含有する液温３５℃の水溶液に５分間浸漬して、水洗し、乾燥して、図５に示す還元黒化処理層を備える比較試料を得た。
【００９９】
この比較例で得られた表面処理銅箔（比較試料）の粗化処理層の表面をＸＰＳを用いて状態分析すると、「Ｃｕ（０）」の存在が確認された。また、「Ｃｕ（ＩＩ）」及び「Ｃｕ（Ｉ）」の存在も確認され、Ｃｕ（Ｉ）のピーク面積と、Ｃｕ（ＩＩ）のピーク面積との合計面積に対する、Ｃｕ（Ｉ）のピークの占有面積率は表３に示すとおりである。しかしながら、この定性分析の結果、粗化処理面には「−ＣＯＯ基」の存在は確認されなかった。
【０１００】
［実施例と比較例との対比］
実施例１と比較例１との対比：  この実施例１と比較例１との対比は、シランカップリング剤処理の効果を確認するためのものである。実施例１と比較例１との評価結果を、以下の表１に示す。
【０１０１】
【表１】
2015040998.tif 000003
【０１０２】
この表１から明らかなように、比較例１の銅箔は、実施例１の銅箔のシランカップリング剤処理を省略したものであるから、「粗化処理面の形状」、「粗化処理面の定性分析」、「粗化処理面の明度Ｌ＊」においては、同一の評価結果を示している。そして、引き剥がし強さに関しても、「常態引き剥がし強さ」に関しては、実施例１と比較例１とに大きな差異は見られない。ところが、「吸湿処理後の引き剥がし強さ」は、比較例１の値が、実施例１の値に比べ、低くなっている。その結果、実施例１の耐湿性劣化率が１４．８％であるのに対し、比較例１の耐湿性劣化率は３８．６％まで低下している。よって、比較例１の銅箔は、水又は各種水溶液に多く晒されるプリント配線板製造には適さないことが明らかである。
【０１０３】
実施例２と比較例２との対比：  この実施例２と比較例２との対比は、本件出願に係るキャリア箔付銅箔が、従来の粗化処理等を施したキャリア箔付銅箔に対して、どのような優位性を発揮するかを確認するためのものである。実施例２と比較例２との評価結果を、以下の表２に示す。
【０１０４】
【表２】
2015040998.tif 000004
【０１０５】
比較例２のキャリア箔付銅箔は、実施例２のキャリア箔付銅箔と、粗化処理方法が異なり、その結果、この表２から明らかなように、「粗化処理面の形状」が異なる。また、実施例２と比較例２とでは、粗化処理方法が異なるため、粗化処理層を構成する成分が異なる。具体的には、実施例２のキャリア箔付銅箔の粗化処理面からは、ＸＰＳにより「酸化銅」、「亜酸化銅」、「−ＣＯＯ基」が検出されたが、比較例２の粗化処理面からはこれらの成分は殆ど検出されず、比較例の粗化処理層は銅箔表面に電着させた微細銅粒により構成されるため、その主成分は主として「銅」又は「銅合金」である。そして、実施例２の明度Ｌ＊の値は比較例２の明度Ｌ＊の値はよりも小さいことから、実施例２の粗化処理層において、銅複合化合物からなる針状又は板状の凸状部により形成された凹凸構造は、比較例２の粗化処理層において銅箔の表面に付着された微細銅粒により形成された凹凸構造よりも微細であることがわかる。
【０１０６】
また、「常態引き剥がし強さ」をみると、比較例２のキャリア箔付銅箔を用いて回路形成を行った場合よりも、実施例２のキャリア箔付銅箔を用いて回路形成を行った方が引き剥がし強さが高い値を示している。このことは、実施例としての図１と比較例としての図４における表面の粗化状態の違いからも明らかである。すなわち、比較例２の粗化処理層と比べると、実施例２の粗化処理層の方が微細な凸状部により形成されており、比表面積が多いためと考えられる。そして、「吸湿処理後の引き剥がし強さ」も、比較例２の値が、実施例２の値に比べ、低くなっている。その結果、実施例２の耐湿性劣化率が９．３％であるのに対し、比較例２の耐湿性劣化率は２２．０％まで低下している。よって、比較例２のキャリア箔付銅箔は、実施例２のキャリア箔付銅箔に比べて、水又は各種水溶液に多く晒されるプリント配線板製造には適さないことが明らかである。
【０１０７】
実施例３と比較例３との対比：次に、以下の表３を参照して、実施例３と比較例３との対比を行う。
【０１０８】
【表３】
2015040998.tif 000005
【０１０９】
表３において、Ｃｕ（Ｉ）ピークの占有面積率に着目し、還元処理に用いる水溶液がｐＨ＝１１のときに得られた表面処理銅箔（実施試料１１−ａ，実施試料１１−ｂ，実施試料１１−ｃ）と、還元処理に用いる水溶液がｐＨ＝１２のときに得られた表面処理銅箔（実施試料１２−ａ，実施試料１２−ｂ，実施試料１２−ｃ）と、還元処理に用いる水溶液がｐＨ＝１３のときに得られた表面処理銅箔（実施試料１３−ａ，実施試料１３−ｂ，実施試料１３−ｃ）とをみると、Ｃｕ（Ｉ）ピークの占有面積率が、５９％〜９９％の範囲となっている。これに対し、比較試料でも、Ｃｕ（Ｉ）ピークの占有面積率が８３％となっている。よって、Ｃｕ（Ｉ）ピークの占有面積率においては、実施例３と比較例３との差異は無いことが分かるが、上述のＸＰＳによる状態分析でみると、検出成分が異なり、比較例３の試料の粗化処理面には「−ＣＯＯ基」の存在は確認されなかった。一方、比較試料３の粗化処理面の平面観察を行うと、長く、太い針状の凸状部が観察され、黒化処理により形成された凸状部の形状が実施試料で実施した酸化処理後に形成された凸状部の形状とは異なり、その先端部が鋭く尖っている。黒化処理によって形成されたこの凹凸構造層の厚さは７００ｎｍであった。しかし、還元処理を行って還元黒化処理すると、凸状部の先端部が丸くなり、還元処理により表面の凹凸形状が大きく変化した。比較試料３について、還元処理後の断面を観察すると、黒化処理後に形成された針状の凸状部が、還元処理により細く、微細に断裂していることが確認された。これに対して、実施例３等の実施試料では、酸化処理により形成された微細凹凸構造の表面形状が、還元処理後も維持されていることが確認された。すなわち、実施試料に比べ、比較試料において形成した凸状部は非常に脆く、いわゆる粉落ちの問題が生じることが予測できる。
【０１１０】
そこで、実施例３と比較例３とで得られた表面処理銅箔の引き剥がし強さを対比してみる。この結果、実施試料の引き剥がし強さは、０．６９ｋｇｆ／ｃｍ〜０．８１ｋｇｆ／ｃｍである。これに対して、比較試料の引き剥がし強さは０．３３ｋｇｆ／ｃｍであり、実施試料よりも低いことが確認された。
【産業上の利用可能性】
【０１１１】
以上に述べた本件出願に係る銅箔又はキャリア箔付銅箔は、「最大長さが５００ｎｍ以下の針状又は板状の凸状部により形成された微細凹凸構造を有する粗化処理層」を備えている。このため、当該粗化処理層を備える面を絶縁樹脂基材との接着面とすることにより、当該微細凹凸構造を形成する凸状部によるナノアンカー効果により、無粗化銅箔の絶縁樹脂基材に対する密着性に比べて、良好な密着性を確保することができる。また、当該微細凹凸構造は、最大長さが５００ｎｍ以下の極めて短い針状又は板状の凸状部により形成されているため、エッチングにより回路形成を行う際に、僅かな時間のオーバーエッチングタイムを設けることにより絶縁樹脂基材側に埋まり込んだ状態の凸状部を溶解除去することができる。従って、無粗化銅箔と同等の良好なエッチング性能を実現することができ、エッチングファクターの良好なファインピッチ回路を形成することができる。さらに、この粗化処理層の表面にシランカップリング剤処理層を設けることにより、従来の粗化銅箔と同等の耐吸湿劣化特性を実現することができる。 従って、全てのプリント配線板製造材料等として有用に使用することが可能である。また、上述のように、本件出願に係る銅箔は、銅箔の両面に粗化処理層を設けることができ、且つ、粉落ち等が抑制されているため、多層プリント配線板の内層回路形成に好適な両面粗化処理銅箔とすることができる。
【図１】
2015040998.tif 000006
【図２】
2015040998.tif 000007
【図３】
2015040998.tif 000008
【図４】
2015040998.tif 000009
【図５】
2015040998.tif 000010
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
酸化銅及び亜酸化銅を含有する銅複合化合物からなる最大長さが５００ｎｍ以下のサイズの針状又は板状の凸状部より形成された微細凹凸構造を有する粗化処理層と、当該粗化処理層の表面にシランカップリング剤処理層とを少なくとも一面に備えたことを特徴とする銅箔。
【請求項２】
走査型電子顕微鏡を用いて、傾斜角４５°、５００００倍以上の倍率で前記粗化処理層の表面を観察したときに、互いに隣接する凸状部のうち、他の凸状部と分離観察可能な先端部分の長さが２５０ｎｍ以下である請求項１に記載の銅箔。
【請求項３】
前記凸状部の前記最大長さに対して、前記凸状部の前記先端部分の長さが１／２以下である請求項２に記載の銅箔。
【請求項４】
前記粗化処理層の表面にクリプトンを吸着して測定した比表面積が０．０３５ｍ２／ｇ以上である請求項１〜請求項３のいずれか一項に記載の銅箔。
【請求項５】
Ｘ線光電子分光分析法により前記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合が５０％以上である請求項１〜請求項４のいずれか一項に記載の銅箔。
【請求項６】
前記シランカップリング剤処理層は、オレフィン官能性シラン、エポキシ官能性シラン、ビニル官能性シラン、アクリル官能性シラン、アミノ官能性シラン及びメルカプト官能性シランのいずれかを用いて形成したものである請求項１〜請求項５のいずれか一項に記載の銅箔。
【請求項７】
当該銅箔の前記粗化処理層側の表面のＬ＊ａ＊ｂ＊表色系における明度Ｌ＊ の値が２５以下である請求項１〜請求項６のいずれか一項に記載の銅箔。
【請求項８】
請求項１〜請求項７のいずれか一項に記載の銅箔の片面に接合界面層を介してキャリア箔を備えたことを特徴とするキャリア箔付銅箔。
【請求項９】
走査型電子顕微鏡を用いて、試料の傾斜角４５°、５００００倍以上の倍率で前記粗化処理層の表面を観察したときに、互いに隣接する凸状部のうち、他の凸状部と分離観察可能な先端部分の長さが２５０ｎｍ以下である請求項８に記載のキャリア箔付銅箔。
【請求項１０】
前記凸状部の前記最大長さに対して、前記凸状部の前記先端部分の長さが１／２以下である請求項９に記載のキャリア箔付銅箔。
【請求項１１】
前記粗化処理層の表面にクリプトンを吸着して測定した比表面積が０．０３５ｍ２／ｇ以上である請求項８〜請求項１０のいずれか一項に記載のキャリア箔付銅箔。
【請求項１２】
Ｘ線光電子分光分析法により前記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合が５０％以上である請求項８〜請求項１１のいずれか一項に記載のキャリア箔付銅箔。
【請求項１３】
前記シランカップリング剤処理層は、オレフィン官能性シラン、エポキシ官能性シラン、ビニル官能性シラン、アクリル官能性シラン、アミノ官能性シラン及びメルカプト官能性シランのいずれかを用いて形成したものである請求項８〜請求項１２のいずれか一項に記載のキャリア箔付銅箔。
【請求項１４】
当該キャリア箔付銅箔の前記粗化処理層を備える面における、Ｌ＊ａ＊ｂ＊表色系の明度Ｌ＊ の値が２５以下である請求項８〜請求項１３のいずれか一項に記載のキャリア箔付銅箔。
【請求項１５】
請求項１〜請求項７のいずれか一項に記載の銅箔を備えたことを特徴とする銅張積層板。
【請求項１６】
請求項８〜請求項１４のいずれか一項に記載のキャリア箔付銅箔を備えたことを特徴とする銅張積層板。
【手続補正２】
【補正対象書類名】明細書
【補正対象項目名】００１１
【補正方法】変更
【補正の内容】
【００１１】
銅箔：  本件出願に係る銅箔は、酸化銅及び亜酸化銅を含有する銅複合化合物からなる最大長さが５００ｎｍ以下のサイズの針状又は板状の凸状部より形成された微細凹凸構造を有する粗化処理層と、当該粗化処理層の表面にシランカップリング剤処理層とを少なくとも一面に備えたことを特徴とする。
【手続補正３】
【補正対象書類名】明細書
【補正対象項目名】００１３
【補正方法】変更
【補正の内容】
【００１３】
銅張積層板：  本件出願に係る銅張積層板は、上述の粗化処理層及びシランカップリング層を備える銅箔又はキャリア箔付銅箔を備えたことを特徴とする。
【手続補正４】
【補正対象書類名】明細書
【補正対象項目名】００１４
【補正方法】変更
【補正の内容】
【００１４】
本件出願に係る銅箔又はキャリア箔付銅箔は、「酸化銅及び亜酸化銅を含有する銅複合化合物からなる最大長さが５００ｎｍ以下の針状又は板状の凸状部により形成された微細凹凸構造を有する粗化処理層」を備えている。このため、当該粗化処理層を備える面を絶縁樹脂基材との接着面とすることにより、当該微細凹凸構造を形成する凸状部によるナノアンカー効果により、無粗化銅箔の絶縁樹脂基材に対する密着性に比べて、良好な密着性を確保することができる。また、当該微細凹凸構造は、最大長さが５００ｎｍ以下の極めて短い針状又は板状の凸状部により形成されているため、エッチングにより回路形成を行う際に、僅かな時間のオーバーエッチングタイムを設けることにより絶縁樹脂基材側に埋まり込んだ状態の凸状部を溶解除去することができる。従って、無粗化銅箔と同等の良好なエッチング性能を実現することができ、エッチングファクターの良好なファインピッチ回路を形成することができる。さらに、この粗化処理層の表面にシランカップリング剤処理層を設けることにより、従来の粗化銅箔と同等の耐吸湿劣化特性を実現することができる。
【手続補正５】
【補正対象書類名】明細書
【補正対象項目名】００１７
【補正方法】変更
【補正の内容】
【００１７】
銅箔の形態：  本件出願に係る銅箔は、当該銅箔の少なくとも一つの表面に、酸化銅及び亜酸化銅を含有する銅複合化合物からなる最大長さが５００ｎｍ以下のサイズの針状又は板状の凸状部より形成された微細凹凸構造を有する粗化処理層と、当該粗化処理層の表面にシランカップリング剤処理層とを備えたことを特徴とする。
【手続補正６】
【補正対象書類名】明細書
【補正対象項目名】００１９
【補正方法】変更
【補正の内容】
【００１９】
本件出願に係る銅箔において、上述したとおり、当該粗化処理層は酸化銅及び亜酸化銅を含有する銅複合化合物からなる最大長さが５００ｎｍ以下のサイズの針状又は板状の凸状部より形成された微細凹凸構造を有する。ここで、両面平滑電解銅箔に対して、本件出願にいう粗化処理層を設けたときの当該粗化処理層の表面を示す走査型電子顕微鏡観察像（倍率：２００００倍）を図１（ａ）に示す。図１（ａ）に示すように、針状又は板状に突出した微細な凸状部が互いに隣接しながら密集することにより、電解銅箔の表面に極微細な凹凸構造が形成されており、これらの凸状部が電解銅箔の表面形状に沿って、電解銅箔の表面を被覆するように設けられている状態が観察される。なお、図１（ｂ）は、図１（ａ）に示す粗化処理層の表面を更に拡大したものであり、倍率５００００倍のときの走査型電子顕微鏡観察像である。但し、本件出願において、「凸状部」とは、当該銅箔の断面を観察したときに、銅箔の表面から針状又は板状に延びた突出部分をいうものとする。当該突出部分は銅複合化合物の単結晶又は複数の結晶の集合体により構成されており、図１（ａ）、（ｂ）に示すように銅箔の表面に当該凸状部が密集して設けられている。
【手続補正７】
【補正対象書類名】明細書
【補正対象項目名】００３３
【補正方法】変更
【補正の内容】
【００３３】
以上に述べた当該銅箔の粗化処理面には、５００ｎｍ以下の最大長さの針状又は板状の凸状部が互いに隣接しながら密集して設けられており、各凸状部間の距離（ピッチ）は可視光の波長域よりも短いと考えられる。このため、粗化処理層に入射した可視光は、微細凹凸構造内で乱反射を繰り返す結果、減衰する。すなわち、当該粗化処理層は、光を吸収する吸光層として機能し、当該粗化処理面の表面は粗化処理前と比較すると黒色化、茶褐色化等に暗色化する。即ち、本件出願に係る銅箔の粗化処理面は、その色調にも特色があり、Ｌ＊ａ＊ｂ＊表色系の明度Ｌ＊ の値は２５以下となる。この明度Ｌ＊ の値が２５を超えて明るい色調となる場合、粗化処理層を構成する上記凸状部の最大長さが５００ｎｍを超える場合があるため好ましくない。また、Ｌ＊の値が２５を超える場合、上記凸状部の最大長さが５００ｎｍ以下であっても、当該凸状部が銅箔の表面に十分に密集して設けられていない場合がある。このように、明度Ｌ＊ の値が２５を超える場合、粗化処理が不十分である、又は粗化処理の状態にムラがあることが考えられ、「絶縁樹脂基材に対する無粗化銅箔以上の良好な密着性」を得ることが出来ない恐れがあるため好ましくない。すなわち、この明度Ｌ＊ の値は、「粗化処理面の表面状態」を表す指標として用いることができ、明度Ｌ＊の値が２５よりも小さくなるほど、「絶縁樹脂基材に対する無粗化銅箔以上の良好な密着性」を得る上で、より良好な表面状態であると考えることができ、当該明度Ｌ＊の値が２０以下であると絶縁樹脂基材との密着性に対する信頼性が飛躍的に向上するため好ましい。本件出願における明度Ｌ＊ の測定は、日本電色工業株式会社製  分光色差計  ＳＥ２０００を用いて、明度の校正には測定装置に付属の白色板を用い、ＪＩＳ  Ｚ８７２２：２０００に準拠して行った。そして、同一部位に関して３回の測定を行い、３回の明度Ｌ＊ の測定データの平均値を、本件出願に言う明度Ｌ＊ の値として記載している。なお、念のために記載しておくが、このＬ＊ａ＊ｂ＊表色系の明度Ｌ＊ の値は、シランカップリング剤処理層の有無によって、変動することはなく、粗化処理層の微細凹凸構造の表面形状のみにより定まるものである。
【手続補正８】
【補正対象書類名】明細書
【補正対象項目名】００３４
【補正方法】変更
【補正の内容】
【００３４】
そして、本件出願に係る銅箔の粗化処理層において、微細凹凸構造を形成する凸状部は、銅複合化合物からなる。本件出願において、この銅複合化合物は、上述したように、酸化銅及び亜酸化銅を含有する。
【手続補正９】
【補正対象書類名】明細書
【補正対象項目名】００５６
【補正方法】変更
【補正の内容】
【００５６】
銅張積層板の形態：  本件出願に係る銅張積層板は、上述の粗化処理層を備える銅箔又はキャリア箔付銅箔を備えたことを特徴とする。このときの銅張積層板は、本件出願に係る銅箔又はキャリア箔付銅箔を使用して得られるものであれば、使用した絶縁樹脂基材の構成成分、厚さ、張り合わせ方法等に関して、特段の限定は無い。また、ここでいう銅張積層板は、リジッドタイプ、フレキシブルタイプの双方を含む。なお、厳密に言えば、キャリア箔付銅箔の場合、キャリア箔付銅箔と絶縁樹脂基材とを張り合わせた後に、キャリア箔を除去することで、プリント配線板製造材料としての銅張積層板が得られる。
【手続補正１０】
【補正対象書類名】明細書
【補正対象項目名】００５７
【補正方法】変更
【補正の内容】
【００５７】
実施例１では、以下に記載した組成の銅電解液を用い、陽極にＤＳＡ、陰極（表面を２０００番の研磨紙で研磨したチタン板電極）を用い、液温５０℃、電流密度６０Ａ／ｄｍ２の条件で電解して、１８μｍ厚さの電解銅箔を得た。得られた電解銅箔の析出面の表面粗さ（Ｒｚ）は０．２μｍ、光沢度（Ｇｓ６０°）は６００であった。なお、光沢度の測定及び表面粗度の測定は、以下のとおりである。
【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
酸化銅及び亜酸化銅を含有する銅複合化合物からなる最大長さが１００ｎｍ以上５００ｎｍ以下のサイズの針状又は板状の凸状部より形成された微細凹凸構造を有する粗化処理層と、当該粗化処理層の表面にシランカップリング剤処理層とを少なくとも一面に備え、
Ｘ線光電子分光分析法により前記粗化処理層の構成元素を分析したときに得られるＣｕ（Ｉ）のピーク面積とＣｕ（ＩＩ）のピーク面積との合計面積に対して、Ｃｕ（Ｉ）のピーク面積が占める割合が５０％以上９９％以下であることを特徴とする銅箔。
【請求項２】
走査型電子顕微鏡を用いて、傾斜角４５°、５００００倍以上の倍率で前記粗化処理層の表面を観察したときに、互いに隣接する凸状部のうち、他の凸状部と分離観察可能な先端部分の長さが２５０ｎｍ以下である請求項１に記載の銅箔。
【請求項３】
前記凸状部の前記最大長さに対して、前記凸状部の前記先端部分の長さが１／２以下である請求項２に記載の銅箔。
【請求項４】
前記粗化処理層の表面にクリプトンを吸着して測定した比表面積が０．０３５ｍ２／ｇ以上である請求項１〜請求項３のいずれか一項に記載の銅箔。
【請求項５】
前記シランカップリング剤処理層は、オレフィン官能性シラン、エポキシ官能性シラン、ビニル官能性シラン、アクリル官能性シラン、アミノ官能性シラン及びメルカプト官能性シランのいずれかを用いて形成したものである請求項１〜請求項４のいずれか一項に記載の銅箔。
【請求項６】
当該銅箔の前記粗化処理層側の表面のＬ＊ａ＊ｂ＊表色系における明度Ｌ＊の値が２５以下である請求項１〜請求項５のいずれか一項に記載の銅箔。
【請求項７】
請求項１〜請求項６のいずれか一項に記載の銅箔の片面に接合界面層を介してキャリア箔を備えたことを特徴とするキャリア箔付銅箔。
【請求項８】
請求項１〜請求項６のいずれか一項に記載の銅箔を備えたことを特徴とする銅張積層板。
【手続補正２】
【補正対象書類名】明細書
【補正対象項目名】００１１
【補正方法】変更
【補正の内容】
【００１１】
銅箔：  本件出願に係る銅箔は、酸化銅及び亜酸化銅を含有する銅複合化合物からなる最大長さが１００ｎｍ以上５００ｎｍ以下のサイズの針状又は板状の凸状部より形成された微細凹凸構造を有する粗化処理層と、当該粗化処理層の表面にシランカップリング剤処理層とを少なくとも一面に備え、Ｘ線光電子分光分析法により前記粗化処理層の構成元素を分析したときに得られるＣｕ（Ｉ）のピーク面積とＣｕ（ＩＩ）のピーク面積との合計面積を１００％としたとき、当該合計面積に対して、Ｃｕ（Ｉ）のピーク面積が占める割合が５０％以上９９％以下であることを特徴とする。
【手続補正３】
【補正対象書類名】明細書
【補正対象項目名】００３４
【補正方法】変更
【補正の内容】
【００３４】
そして、本件出願に係る銅箔の粗化処理層において、微細凹凸構造を形成する凸状部は、銅複合化合物からなる。本件出願において、この銅複合化合物は、酸化銅及び亜酸化銅を含有する。
【手続補正４】
【補正対象書類名】明細書
【補正対象項目名】００３８
【補正方法】変更
【補正の内容】
【００３８】
また、本件出願に係る銅箔において、Ｘ線光電子分光分析法（Ｘ−ｒａｙ  Ｐｈｏｔｏｅｌｅｃｔｒｏｎ  Ｓｐｅｃｔｒｏｓｃｏｐｙ；以下、「ＸＰＳ」と称する。）により上記粗化処理層の構成元素を分析したときに得られるＣｕ（Ｉ）のピーク面積と、Ｃｕ（ＩＩ）のピーク面積との合計面積に対して、Ｃｕ（Ｉ）のピーク面積が占める割合（以下、占有面積率）が５０％以上である。
【手続補正５】
【補正対象書類名】明細書
【補正対象項目名】００４３
【補正方法】変更
【補正の内容】
【００４３】
例えば、上記湿式による粗化処理を施す際には、水酸化ナトリウム溶液等のアルカリ溶液を用いることができる。アルカリ溶液により、銅箔の表面を酸化することにより、銅箔の表面に針状又は板状の酸化銅を含有する銅化合物からなる凸状部を形成することができる。ここで、アルカリ溶液により銅箔の表面に対して酸化処理を施した場合、当該凸状部が長く成長し、最大長さが５００ｎｍを超える場合があり、本件出願にいう微細凹凸構造を形成することが困難になる。そこで、上記微細凹凸構造を形成するために、銅箔表面における酸化を微細に抑制可能な酸化抑制剤を含むアルカリ溶液を用いることが好ましい。
【手続補正書】
【提出日】平成28年11月29日(2016.11.29)
【手続補正１】
【補正対象書類名】明細書
【補正対象項目名】００４１
【補正方法】変更
【補正の内容】
【００４１】
また、本願発明において、粗化処理層の表面にクリプトンを吸着させて測定したときの比表面積（以下、単に「比表面積」と称する。）が、０．０３５ｍ２／ｇ以上であることが好ましい。このように測定した比表面積が、０．０３５ｍ２／ｇ以上であると、当該粗化処理層を備えた粗化処理面を絶縁樹脂基材に張り合わせたときに、良好な密着性を確保することができる。比表面積の上限値は特に限定されるものではないが、当該微細凹凸構造は、最大長さが５００ｎｍ以下の針状又は板状の凸状部が密集して形成されたものであり、当該微細凹凸構造の表面形状を満足する上で上記比表面積の上限値は計算上０．３ｍ２／ｇ程度となり、実際には０．２ｍ２／ｇ程度が上限値となる。なお、当該比表面積は、マイクロメリティクス社製  比表面積・細孔分布測定装置  ３Ｆｌｅｘを用いて、試料に３００℃×２時間の加熱を前処理として行い、吸着温度に液体窒素温度、吸着ガスにクリプトン（Ｋｒ）を用いることにより、上記測定を行うことができる。
【国際調査報告】
2015040998.tif 000011
2015040998.tif 000012
2015040998.tif 000013
2015040998.tif 000014